(57)【要約】  熱転写の印画速度の高速化、熱転写画像の高濃度・高品質の要求に対応し、画像のにじみや地汚れ等を抑制して、熱転写時に剥離線や異常転写の発生を抑制可能な感熱転写記録媒体を提供する。本実施形態に係る感熱転写記録媒体（１）は、基材（１０）の一方の面に形成した耐熱滑性層（４０）と、基材（１０）の他方の面に形成した下引き層（２０）と、下引き層（２０）の基材（１０）と対向する面と反対の面に形成した染料層（３０）を備え、染料層（３０）は、少なくとも熱移行性染料と第一のバインダー樹脂と離型剤を含み、離型剤は、ポリエーテル変性シリコーンオイルとパーフルオロアルキル化合物を含み、ポリエーテル変性シリコーンオイルとパーフルオロアルキル化合物との割合を、重量比で９：１〜６：４の範囲内とする。
2016121311.tif 000002
【特許請求の範囲】
【請求項１】
基材と、
前記基材の一方の面に形成した耐熱滑性層と、
前記基材の他方の面に形成した下引き層と、
前記下引き層の前記基材と対向する面と反対の面に形成した染料層と、を備え、
前記染料層は、熱移行性染料と第一のバインダー樹脂と離型剤とを含み、
前記離型剤は、ポリエーテル変性シリコーンオイルと、パーフルオロアルキル化合物と、を含み、
前記ポリエーテル変性シリコーンオイルと前記パーフルオロアルキル化合物との割合は、重量比で９：１〜６：４の範囲内であることを特徴とする感熱転写記録媒体。
【請求項２】
前記離型剤の含有量は、前記第一のバインダー樹脂の含有量を１００質量％とした場合に、０．５質量％以上３．０質量％以下の範囲内であることを特徴とする請求項１に記載した感熱転写記録媒体。
【請求項３】
前記離型剤の含有量は、前記第一のバインダー樹脂の含有量を１００質量％とした場合に、１．０質量％以上３．０質量％以下の範囲内であることを特徴とする請求項１又は請求項２に記載した感熱転写記録媒体。
【請求項４】
前記ポリエーテル変性シリコーンオイルの分子量は、８０００以上であることを特徴とする請求項１から請求項３のうちいずれか１項に記載した感熱転写記録媒体。
【請求項５】
前記耐熱滑性層は、第二のバインダー樹脂と、充填剤と、を含み、
前記充填剤の粒子径Ｄ５０は、前記耐熱滑性層の膜厚以上の値であり、
前記充填剤の添加量は、前記耐熱滑性層の質量に対して、２０質量％未満であることを特徴とする請求項１から請求項４のうちいずれか１項に記載した感熱転写記録媒体。
【請求項６】
前記第一のバインダー樹脂と、前記第二のバインダー樹脂とは、同じバインダー樹脂であることを特徴とする請求項５に記載した感熱転写記録媒体。
【請求項７】
前記第一のバインダー樹脂は、ポリビニルアセタールであることを特徴とする請求項１から請求項６のうちいずれか１項に記載した感熱転写記録媒体。
【請求項８】
前記感熱転写記録媒体を、前記基材の延伸方向であるＭＤ方向に５０００Ｎ／ｍ２の荷重をかけて引っ張りながら加熱した場合の前記ＭＤ方向の伸び率が１％になる温度は、２０５℃以上であることを特徴とする請求項１から請求項７のうちいずれか１項に記載した感熱転写記録媒体。
【発明の詳細な説明】
【技術分野】
【０００１】
本発明は、感熱転写記録媒体に関するものである。
【背景技術】
【０００２】
一般に、感熱転写記録媒体はサーマルリボンと呼ばれ、感熱転写方式のプリンタに使用されるインクリボンのことであり、基材の一方の面に形成した感熱転写層と、基材の他方の面に形成した耐熱滑性層（バックコート層）を備えている。
上記構成をした感熱転写記録媒体に関する技術としては、例えば、特許文献１又は特許文献２に記載されたものがある。
【先行技術文献】
【特許文献】
【０００３】
【特許文献１】特開２００７−８４６７０号公報
【特許文献２】特開平７−１０１１６６号公報
【発明の概要】
【発明が解決しようとする課題】
【０００４】
例えば、特許文献１や特許文献２に記載された、従来技術に係る感熱転写記録媒体を用いて、昨今の昇華転写方式の高速プリンタを用いて印画を行った場合、十分な印字濃度が得られないという問題や、熱転写の際に剥離線や異常転写が生じるという問題等が生じ得る。その結果、従来技術に係る感熱転写記録媒体を用いた場合には、十分に満足できる品質の印画物が得られないという問題が生じ得る。
また、上記のような剥離線や異常転写を低減するために、染料層へ添加する離型剤の量を増量したとしても、剥離線や異常転写の解決には至らないばかりか、さらには、画像のにじみ、地汚れ、インキ染料としては不適切な泡立ち等、塗工上の問題が生じ得る。【０００５】
本発明は、このような問題点を解決しようとするものであり、画像のにじみや地汚れ等を抑制して、熱転写時に剥離線や異常転写の発生を抑制可能な感熱転写記録媒体を提供することを目的とする。
【課題を解決するための手段】
【０００６】
上記の目的を達成するために、本発明の一態様に係る感熱転写記録媒体は、基材と、前記基材の一方の面に形成した耐熱滑性層と、前記基材の他方の面に形成した下引き層と、前記下引き層の前記基材と対向する面と反対の面に形成した染料層と、を備え、
前記染料層は、熱移行性染料と第一のバインダー樹脂と離型剤とを含み、
前記離型剤は、ポリエーテル変性シリコーンオイルと、パーフルオロアルキル化合物と、を含み、
前記ポリエーテル変性シリコーンオイルと前記パーフルオロアルキル化合物との割合は、重量比で９：１〜６：４の範囲内である。
【発明の効果】
【０００７】
本発明の一態様に係る感熱転写記録媒体であれば、画像のにじみや地汚れ等を抑制して、熱転写時に剥離線や異常転写の発生を抑制することが可能となる。
【図面の簡単な説明】
【０００８】
【図１】本発明の実施形態に係る感熱転写記録媒体の概略構造を示す断面図である。
【発明を実施するための形態】
【０００９】
以下の詳細な説明では、本発明の実施形態について、完全な理解を提供するように、特定の細部について記載する。しかしながら、かかる特定の細部が無くとも、一つ以上の実施形態が実施可能であることは明確である。また、図面を簡潔なものとするために、周知の構造及び装置を、略図で示す場合がある。
以下、本発明の実施形態について、図面を参照しつつ説明する。
【００１０】
（感熱転写記録媒体１の構成）
図１中に示すように、感熱転写記録媒体１は、基材１０と、下引き層２０と、染料層３０と、耐熱滑性層４０を備える。より詳しくは、感熱転写記録媒体１は、基材１０の一方の面にサーマルヘッドとの滑り性を付与する耐熱滑性層４０設け、基材１０の他方の面に、下引き層２０、染料層３０を順次形成した構成をしている。
感熱転写記録媒体１は、熱転写における熱圧で変形すると印画時にシワが発生しやすいため、熱圧がかかった際の伸びが小さいことが好ましい。特にサンプルを延伸方向（機械的送り方向）であるＭＤ（Ｍａｃｈｉｎｅ  Ｄｉｒｅｃｔｉｏｎ）方向に５０００Ｎ／ｍ２の荷重をかけて引っ張りながら加熱した場合の伸び率が１％になる温度Ｔが２０５℃以上なると印画時のシワが発生しにくい。なお、前述の温度Ｔは、ＳＩＩ社製ＴＭＡ／ＳＳ６１００を用い、室温から０℃に−５℃／ｍｉｎで冷却後、２６０℃まで５℃／ｍｉｎで加熱した際のサンプルの変位を測定することにより導出した。
【００１１】
（基材１０の構成）
基材１０には、熱転写における熱圧で軟化変形しない耐熱性と強度が要求される。
そのため、基材１０の材料としては、例えば、ポリエチレンテレフタレート、ポリエチレンナフタレート、ポリプロピレン、セロファン、アセテート、ポリカーボネート、ポリサルフォン、ポリイミド、ポリビニルアルコール、芳香族ポリアミド、アラミド、ポリスチレン等の合成樹脂のフィルム、及びコンデンサー紙、パラフィン紙などの紙類等を単独で、又は組み合わせた複合体を使用可能である。これらの中でも、物性面、加工性、コスト面などを考慮すると、ポリエチレンテレフタレートフィルムが好ましい。
【００１２】
また、基材１０の厚さは、操作性、加工性を考慮し、２μｍ以上５０μｍ以下の範囲内とすることが可能である。その範囲内でも、転写適性や加工性等のハンドリング性を考慮すると、２μｍ以上９μｍ以下の範囲内のものが好ましい。
また、基材１０のうち、耐熱滑性層４０及び下引き層２０を形成する面の少なくとも一方に、接着処理を施すことも可能である。この接着処理としては、例えば、コロナ処理、火炎処理、オゾン処理、紫外線処理、放射線処理、粗面化処理、プラズマ処理、プライマー処理等を適用することが可能である。また、それらの処理を二種以上併用することも可能である。
上記の接着処理を基材１０に施すことで、基材１０に対する耐熱滑性層４０や下引き層２０の接着性を高めることが可能となる。
【００１３】
（下引き層２０の構成）
下引き層２０は、基材１０の他方の面（図１中では、上側の面）に形成されている。
また、下引き層２０は、基材１０と染料層３０の両方に良好な接着性を有するバインダーを主体として形成する。
下引き層２０の形成に用いるバインダーとしては、例えば、ポリビニルピロリドン系樹脂、ポリビニルアルコール系樹脂、ポリエステル系樹脂、ポリウレタン系樹脂、ポリアクリル系樹脂、ポリビニルホルマール系樹脂、エポキシ系樹脂、ポリビニルブチラール系樹脂、ポリアミド系樹脂、ポリエーテル系樹脂、ポリスチレン系樹脂、スチレン−アクリル共重合体系樹脂等が使用可能である。
【００１４】
下引き層２０の乾燥後の塗布量は、一概に限定されるものではないが、固形分の塗工量で、０．０２ｇ／ｍ２以上２．０ｇ／ｍ２以下の範囲内である。
これは、下引き層２０の膜厚が０．０２ｇ／ｍ２よりも薄い場合は、転写感度が低下する不安があり、また、下引き層２０の膜厚が２．０ｇ／ｍ２よりも厚いと、染料層３０へのサーマルヘッドからの熱伝達が悪くなり、印字濃度が低くなるという欠点を生じるためである。
ここで、下引き層２０の乾燥後の塗布量とは、下引き層２０を形成するための塗布液を、塗布・乾燥した後に残った固形分量のことをいう。また、後述する染料層３０の乾燥後の塗布量と、耐熱滑性層４０の乾燥後の塗布量も、同様に、各塗布液を塗布・乾燥した後に残った固形分量のことをいう。
【００１５】
また、下引き層２０の材料としては、コロイド状無機顔料超微粒子、イソシアネート化合物、シランカップリング剤、分散剤、粘度調整剤、安定化剤等、公知の添加剤を使用することが可能である。
なお、コロイド状無機顔料超微粒子としては、従来公知のもので、例えば、シリカ（コロイダルシリカ）、アルミナ或はアルミナ水和物（アルミナゾル、コロイダルアルミナ、カチオン性アルミニウム酸化物又はその水和物、疑ベーマイト等）、珪酸アルミニウム、珪酸マグネシウム、炭酸マグネシウム、酸化マグネシウム、酸化チタン等が挙げられる。
【００１６】
（染料層３０の構成）
染料層３０は、下引き層２０の基材１０と対向する面と反対の面（図１中では、上側の面）に形成されている。
また、染料層３０は、例えば、熱移行性染料、バインダー樹脂（第一のバインダー樹脂）、離型剤、溶剤等を配合して染料層３０を形成するための塗布液を調製し、塗布後に乾燥することで形成される。
染料層３０の乾燥後の塗布量は、１．０ｇ／ｍ２程度が適当である。なお、染料層３０は、一色の単一層で構成してもよく、また、色相の異なる染料を含む複数の層を、同一基材の同一面に、順次繰り返し形成して構成してもよい。
【００１７】
染料層３０に含まれる熱移行性染料は、熱により、溶融、拡散、もしくは昇華移行する染料であれば使用可能であり、特に限定されるものではなない。この熱移行性染料のうち、イエロー成分としては、例えば、ソルベントイエロー５６、１６、３０、９３、３３、ディスパースイエロー２０１、２３１、３３等を挙げることができる。また、マゼンタ成分としては、例えば、Ｃ．Ｉ．ディスパースレッド６０、Ｃ．Ｉ．ディスパースバイオレット２６、Ｃ．Ｉ．ソルベントレッド２７、あるいはＣ．Ｉ．ソルベントレッド１９等を挙げることができる。また、シアン成分としては、例えば、Ｃ．Ｉ．ディスパースブルー３５４、Ｃ．Ｉ．ソルベントブルー６３、Ｃ．Ｉ．ソルベントブルー３６、あるいはＣ．Ｉ．ディスパースブルー２４等を挙げることができる。
【００１８】
なお、墨の染料としては、前述の各染料を組み合わせて調色するのが一般的である。
染料層３０に含まれるバインダー樹脂、即ち第一のバインダー樹脂としては、例えば、エチルセルロース、ヒドロキシエチルセルロース、エチルヒドロキシセルロース、ヒドロキシプロピルセルロース、メチルセルロース、酢酸セルロース等のセルロース系樹脂やポリビニルアルコール、ポリ酢酸ビニル、ポリビニルブチラール、ポリビニルアセタール、ポリビニルピロリドン、ポリアクリルアミド等のビニル系樹脂やポリエステル樹脂、スチレン−アクリロニトリル共重合樹脂、フェノキシ樹脂等を用いることが可能である。しかしながら、染料層３０に含まれるバインダー樹脂は、特に限定されるものではない。
【００１９】
ここで、染料層３０の染料とバインダーとの配合比率は、質量基準で、（染料）／（バインダー）＝１０／１００以上３００／１００以下の範囲内が好ましい。
これは、（染料）／（バインダー）の配合比率が１０／１００を下回ると、染料が少な過ぎて発色感度が不十分となり、良好な熱転写画像が得られないためである。また、（染料）／（バインダー）の配合比率が３００／１００を超えると、バインダーに対する染料の溶解性が極端に低下するために、感熱転写記録媒体１を形成した際に保存安定性が悪くなり、染料が析出し易くなってしまうためである。
【００２０】
また、染料層３０には、性能を損なわない範囲で、例えば、イソシアネート化合物、シランカップリング剤、分散剤、粘度調整剤、安定化剤等の添加剤が含まれていてもよい。
染料層３０に添加する離型剤は、ポリエーテル変性シリコーンオイルとパーフルオロアルキル化合物からなる。
これは、ポリエーテル変性シリコーンオイルとパーフルオロアルキル化合物からなる離型剤を染料層３０に添加することにより、染料層３０と被転写体との融着を、効率良く抑制することが可能となるためである。
【００２１】
ポリエーテル変性シリコーンオイルとパーフルオロアルキル化合物は、それぞれを単独で用いても、染料層３０と被転写体との融着を防止する効果を発揮するものの、昨今の昇華転写方式の高速プリンタでは、熱転写時に剥離線や異常転写が発生し、十分に満足する性能を得られない。
また、離型剤の添加量を増量しても、画像のにじみ、地汚れ、インキ染料として不適切な泡立ちの発生や、染料層３０の内部や下引き層２０と染料層３０との界面にも離型剤が存在してしまい、耐熱性の低下による印画シワや異常転写が発生する。
【００２２】
これに対し、ポリエーテル変性シリコーンオイルとパーフルオロアルキル化合物を混合することによって、染料層３０の表面に離型剤成分を局在化させることが可能となるため、わずかな添加量で、染料層３０と被転写体との融着を抑制することが可能となる。
ポリエーテル変性シリコーンオイルとパーフルオロアルキル化合物を比較した場合、染料層３０と被転写体との融着を防ぐ能力は、ポリエーテル変性シリコーンオイルの方が優れている。
しかしながら、離型剤は、染料層３０の表面だけでなく、染料層３０の内部にも存在しやすいため、下引き層２０と染料層３０との間で、密着性が低下する危険性をはらんでいる。
【００２３】
一方、パーフルオロアルキル化合物は、ポリエーテル変性シリコーンオイルと比較して、染料層３０と被転写体との融着を防ぐ能力は劣るが、染料層３０の表面に局在化しやすい。これは、フッ素系の離型剤に含まれるパーフルオロアルキル基の表面張力が低く、空気と高い親和性を有するためである。
本実施形態では、ポリエーテル変性シリコーンオイルとパーフルオロアルキル化合物を混合することによって、少ない添加量で、染料層３０の表面に離型剤の成分を局在化することが可能となる。
【００２４】
シリコーンオイルとしては、ポリエーテル変性ポリシロキサン、ポリエーテル変性ポリジメチルシロキサン、ポリエステル変性ポリシロキサン、ポリエステル変性ポリジメチルシロキサン、アラルキル変性ポリメチルアルキルシロキサン等を用いることが可能であるが、染料層３０と被転写体との融着を防ぐという点から、ポリエーテル変性シリコーンが好適である。
ポリエーテル変性シリコーンは、シロキサン結合からなるポリマーであるシリコーンオイル（ポリシロキサン）の中で、側鎖及び末端のうち少なくとも一方に、親水性基であるポリエーテルを導入したものである。なお、シロキサン鎖は、直鎖状、分岐状、および架橋型のいずれの形状でもよい。
【００２５】
一般的なシリコーンオイルは、水には全く溶解せずに撥水性を示すが、ポリエーテル変性とすることで、水系や非水系でも優れた相溶性があり、ごく少量で、従来の有機系界面活性剤では得られない数々の優れた効果を発揮する。
また、ポリエーテル鎖と同時に、アルキル基、反応性のアミノ基やエポキシ基などを同時に導入させた異種官能基変性シリコーンオイル等も、材料構成や目的に合わせて使用することが可能である。
本実施形態で用いるポリエーテル変性シリコーンは、一般名称で商業的に入手可能であり、例えば、下記の製品を使用することが可能である。
【００２６】
信越シリコーン社製の、ＫＦ−３５１、ＫＦ−３５２、ＫＦ−３５３、ＫＦ−３５４Ｌ、ＫＦ−３５５Ａ、ＫＦ−６１５Ａ、ＫＦ−９４５、ＫＦ−６４０、ＫＦ−６４２、ＫＦ−６４３、ＫＦ−６４４、ＫＦ−６０２０、ＫＦ−６２０４、Ｘ−２２−４５１５、ＫＦ−６０１１、ＫＦ−６０１２、ＫＦ−６０１５、ＫＦ−６０１７、ＫＦ−６００４、Ｘ−２２−４９５２、Ｘ−２２−４２７２、ＫＦ−６１２３。東レダウコーニング社製の、ＳＨ８７００、ＳＦ８４１０、ＳＨ８４００、Ｌ−７００２、ＦＺ−２１０４、ＦＺ−７７、Ｌ−７６０４、ＦＺ−２２０３。モメンティブ・パフォーマンス・マテリアルズ社製の、ＴＳＦ４４４０、ＴＳＦ４４４１、ＴＳＦ４４４５、ＴＳＦ４４５０、ＴＳＦ４４４６、ＴＳＦ４４５２、ＴＳＦ４４６０（いずれも商品名）。
また、分子量の小さい離型剤は、染料層３０の表面に局在化しやすいが、地汚れや染料保存性が低下しやすい傾向にある。このため、ポリエーテル変性シリコーンオイルの分子量は、８０００以上であることが好ましい。
【００２７】
本実施形態で用いるパーフルオロアルキル化合物としては、公知のものを用いることが可能であり、例えば、パーフルオロアルキルスルホン酸塩、パーフルオロアルキルエチレンオキシド付加物、パーフルオロアルキルトリメチルアンモニウム塩、パーフルオロアルキルアミノスルホン酸塩、パーフルオロアルキル基・親水性基含有オリゴマー、パーフルオロアルキル基・親油性基含有オリゴマー、パーフルオロアルキル基・（親水性基及び親油性基）含有オリゴマー、パーフルオロアルキル基・親油性基含有ウレタン、パーフルオロアルキルリン酸エステル、パーフルオロアルキルカルボン酸塩、パーフルオロアルキルアミン化合物、パーフルオロアルキル第四級アンモニウム塩、パーフルオロアルキルベタイン、非解離性パーフルオロアルキル化合物等が挙げられる。
【００２８】
本実施形態で用いるパーフルオロアルキル化合物は、一般名称で商業的に入手可能であり、例えば、下記の製品を使用することが可能である。
フッ素系界面活性剤としては、大日本インキ化学工業株式会社製の、メガファックＦ−４７０、メガファックＦ−４７１、メガファックＦ−４７２ＳＦ、メガファックＦ−４７４、メガファックＦ−４７５、メガファックＦ−４７７、メガファックＦ−４７８、メガファックＦ−４７９、メガファックＦ−４８０ＳＦ、メガファックＦ−４７２、メガファックＦ−４８３、メガファックＦ−４８４、メガファックＦ−４８６、メガファックＦ−４８７、メガファックＦ−４８９、メガファックＦ−１７２Ｄ、メガファックＦ−１７８Ｋ、メガファックＦ−１７８ＲＭ。ＡＧＣセイミケミカル社製の、サーフロンＳ−２４２、Ｓ−２４３、Ｓ−４２０、Ｓ−３８６、Ｓ−６１１、Ｓ−６５１。日油株式会社製の、モディパーＦ２０６、Ｆ６０６、Ｆ３６３６。住友スリーエム株式会社製の、ノベックＴＭＦＣ−４４３０、ＦＣ−４４３２（いずれも製品名）。しかしながら、フッ素系界面活性剤は、特に限定されるものではない。
【００２９】
また、染料層３０に配合する離型剤の含有量は、染料層３０に配合するバインダー樹脂の含有量を１００質量％とした場合に、０．５質量％以上３．０質量％以下の範囲内であることが好ましく、特に、１．０質量％以上３．０質量％以下の範囲内がより好ましい。
これは、染料層３０に配合する離型剤の含有量が、染料層３０に配合するバインダー樹脂の含有量を１００質量％とした場合に、０．５質量％を下回る場合、離型剤の絶対量が少ないため、印画時に、染料層３０と被転写体との間で融着が生じ、剥離線や異常転写が発生しやすくなるためである。
【００３０】
一方、染料層３０に配合する離型剤の含有量が、染料層３０に配合するバインダー樹脂の含有量を１００質量％とした場合に、３．０質量％を超える場合、地汚れやにじみ、異常転写、インキ染料として不適切な泡立ち、染料析出等の不具合が生じやすくなるためである。
また、ポリエーテル変性シリコーンオイルとパーフルオロアルキル化合物の混合比は、質量基準で、（ポリエーテル変性シリコーンオイル）／（パーフルオロアルキル化合物）＝９／１以上６／４以下の範囲内であることが好ましく、特に９／１以上８／２以下の範囲内が好ましい。換言すると、ポリエーテル変性シリコーンオイルと、パーフルオロアルキル化合物との質量比は、９：１〜６：４の範囲内であることが好ましく、特に９：１〜８：２の範囲内が好ましい。
【００３１】
これは、ポリエーテル変性シリコーンオイルとパーフルオロアルキル化合物の混合比が９／１を下回ると（パーフルオロアルキル化合物が少なくなると）、染料層３０の表面に離型剤が局在化しにくくなり、染料層３０と被転写体が融着しやすくなるためである。
一方、ポリエーテル変性シリコーンオイルとパーフルオロアルキル化合物の混合比が６／４を越える場合は、ポリエーテル変性シリコーンオイルの割合が少なくなるため、染料層３０と被転写体が融着しやすくなるためである。
なお、染料層３０は、上述した染料、バインダー樹脂と、ポリエーテル変性シリコーンオイルとパーフルオロアルキル化合物を必須成分とし、その他、必要に応じて、従来公知と同様な各種の添加剤を加えてもよい。
【００３２】
（耐熱滑性層４０の構成）
耐熱滑性層４０は、基材１０の一方の面（図１中では、下側の面）に形成されている。より詳しくは、耐熱滑性層４０は、基材１０の一方の側に形成した層であり、感熱転写記録媒体１に対し、サーマルヘッドとの滑り性を付与する層である。本実施形態に係る耐熱滑性層４０は、熱圧による感熱転写記録媒体１の伸びを抑える効果を持つことが好ましい。感熱転写記録媒体１は、熱転写における熱圧で変形すると印画時にシワが発生しやすいため、特にサンプルをＭＤ方向に５０００Ｎ／ｍ２の荷重をかけて引っ張りながら加熱した場合のＭＤ方向の伸び率が１％になる温度Ｔが２０５℃以上になることが望ましいが、基材１０の一方の面に下引き層２０、染料層３０を積層した状態では上記温度Ｔが２０５℃未満になることもある。この場合は熱圧での変形の小さい耐熱滑性層４０を用いることで、感熱転写記録媒体１全体の熱圧による変形を抑えて、感熱転写記録媒体１の温度Ｔが２０５℃以上になるようにする必要がある。
【００３３】
なお、前述の温度ＴはＳＩＩ社製ＴＭＡ／ＳＳ６１００を用い、室温から０℃に−５℃／ｍｉｎで冷却後、２６０℃まで５℃／ｍｉｎで加熱した際のサンプルの変位を測定することにより導出した。
耐熱滑性層４０は、例えば、バインダー樹脂（第二のバインダー樹脂）、離型性や滑り性を付与する機能性添加剤、充填剤、硬化剤、溶剤などを配合して、耐熱滑性層４０を形成するための塗布液を調製し、塗布後に乾燥させて形成したものである。
耐熱滑性層４０の乾燥後の塗布量は、０．１ｇ／ｍ２以上２．０ｇ／ｍ２以下の範囲内が適当である。
【００３４】
耐熱滑性層４０に含まれ、膜を形成するための必須成分であるバインダー樹脂、即ち第二のバインダー樹脂としては、例えば、ポリビニルブチラール樹脂、ポリビニルアセトアセタール樹脂、ポリエステル樹脂、塩化ビニル−酢酸ビニル共重合体、ポリエーテル樹脂、ポリブタジエン樹脂、アクリルポリオール、ポリウレタンアクリレート、ポリエステルアクリレート、ポリエーテルアクリレート、エポキシアクリレート、ニトロセルロース樹脂、酢酸セルロース樹脂、ポリアミド樹脂、ポリイミド樹脂、ポリアミドイミド樹脂、ポリカーボネート樹脂等を用いることが可能である。
【００３５】
また、耐熱滑性層４０に含まれ、耐熱滑性層４０の表面に滑り性を付与し、プリンタヘッドとの摩擦を低減させる機能性添加剤としては、例えば、動物系ワックス、植物系ワックス等の天然ワックス、合成炭化水素系ワックス、脂肪族アルコールと酸系ワックス、脂肪酸エステルとグリセライト系ワックス、合成ケトン系ワックス、アミン及びアマイド系ワックス、塩素化炭化水素系ワックス、アルファーオレフィン系ワックス等の合成ワックス、ステアリン酸ブチル、オレイン酸エチル等の高級脂肪酸エステル、ステアリン酸ナトリウム、ステアリン酸亜鉛、ステアリン酸カルシウム、ステアリン酸カリウム、ステアリン酸マグネシウム等の高級脂肪酸金属塩、長鎖アルキルリン酸エステル、ポリオキシアルキレンアルキルアリールエーテルリン酸エステル又は、ポリオキシアルキレンアルキルエーテルリン酸エステル等のリン酸エステル等の界面活性剤等を用いることが可能である。
【００３６】
また、耐熱滑性層４０に含まれ、上記機能性添加剤とは逆に、プリンタヘッドとの摩擦を付与することでヘッドクリーニング性の機能を担う充填剤としては、例えば、タルク、シリカ、酸化マグネシウム、酸化亜鉛、炭酸カルシウム、炭酸マグネシウム、カオリン、クレー、シリコーン粒子、ポリエチレン樹脂粒子、ポリプロピレン樹脂粒子、ポリスチレン樹脂粒子、ポリメチルメタクリレート樹脂粒子、ポリウレタン樹脂粒子等を用いることが可能である。
ここで充填剤は、バインダー樹脂の間に入り込み、バインダー樹脂同士の接近を妨げることで熱圧印加時の耐熱滑性層４０の伸びを抑制する効果もある。特に、充填剤の粒子径Ｄ５０が耐熱滑性層４０の膜厚以上の値であり、かつ耐熱滑性層４０の重量に対して２０重量％未満とすることで、高い伸びの抑制効果を得ることができる。一方、耐熱滑性層４０の重量に対して２０重量％以上とした場合、耐熱滑性層４０の膜自体の強度が低下し、温度に対する伸び率を制御できないことを、本検討より見出した。
【００３７】
また、耐熱滑性層４０に含まれ、耐熱滑性層４０に強度を付与する硬化剤としては、例えば、トリレンジイソシアネート、トリフェニルメタントリイソシアネート、テトラメチルキシレンジイソシアネート等のイソシアネート類、及びその誘導体を用いることが可能であるが、特に限定されるものではない。
なお、上述した本実施形態は、本発明の一例であり、本発明は、上述した本実施形態に限定されることはなく、この実施形態以外の形態であっても、本発明に係る技術的思想を逸脱しない範囲であれば、設計等に応じて種々の変更が可能である。さらに、上述した本実施形態には、種々の段階の発明が含まれており、開示される複数の構成要件における適宜な組合せにより、種々の発明が抽出され得る。例えば、上述した本実施形態に示される全構成要件から幾つかの構成要件が削除されても、発明が解決しようとする課題の欄に記載した課題が解決可能であり、発明の効果に記載した効果が得られる場合には、この構成要件が削除された構成が発明として抽出され得る。
【００３８】
（本実施形態の効果）
（１）感熱転写記録媒体１が、基材１０と、基材１０の一方の面に形成した耐熱滑性層４０と、基材１０の他方の面に形成した下引き層２０と、下引き層２０の基材１０と対向する面と反対の面に形成した染料層３０を備える。これに加え、染料層３０が、熱移行性染料と第一のバインダー樹脂と離型剤を含み、離型剤が含むポリエーテル変性シリコーンオイルとパーフルオロアルキル化合物との割合を、重量比で９：１〜６：４の範囲内とする。
このような構成であれば、染料層を形成するための染料を含んだ塗布液、即ちインキ染料として不適切な泡立ち、染料析出等の不具合、画像のにじみや地汚れ等を抑制して、熱転写時に剥離線や異常転写の発生を抑制可能な、感熱転写記録媒体１を提供することが可能となる。
【００３９】
（２）離型剤の含有量を、第一のバインダー樹脂の含有量を１００質量％とした場合に、０．５質量％以上３．０質量％以下の範囲内としてもよい。
このような構成であれば、インキ染料として不適切な泡立ち、染料析出等の不具合、画像のにじみや地汚れ等を抑制して、熱転写時に剥離線や異常転写の発生を抑制可能な、感熱転写記録媒体１を提供することが可能となる。
【００４０】
（３）離型剤の含有量を、第一のバインダー樹脂の含有量を１００質量％とした場合に、１．０質量％以上３．０質量％以下の範囲内としてもよい。
このような構成であれば、インキ染料として不適切な泡立ち、染料析出等の不具合、画像のにじみや地汚れ等を抑制して、熱転写時に剥離線や異常転写の発生を抑制可能な、感熱転写記録媒体１を提供することが可能となる。
【００４１】
（４）ポリエーテル変性シリコーンオイルの分子量を、８０００以上としてもよい。
このような構成であれば、インキ染料として不適切な泡立ち、染料析出等の不具合、画像のにじみや地汚れ等を効率的に抑制して、熱転写時に剥離線や異常転写の発生を効率的に抑制可能な、感熱転写記録媒体１を提供することが可能となる。
【００４２】
（５）耐熱滑性層４０は、第二のバインダー樹脂と充填剤とを含み、充填剤の粒子径Ｄ５０は、耐熱滑性層４０の膜厚以上の値であり、充填剤の添加量は、耐熱滑性層４０の質量に対して、２０質量％未満であってもよい。
このような構成であれば、インキ染料として不適切な泡立ち、染料析出等の不具合、画像のにじみや地汚れ等を抑制して、熱転写時に剥離線や異常転写の発生を抑制可能な、感熱転写記録媒体１を提供することが可能となる。また、このような構成であれば、耐熱滑性層４０に熱圧がかかった際に伸びにくくなるため、感熱転写記録媒体１の熱転写時における伸びが抑制され、印画シワの発生を抑制可能な、感熱転写記録媒体１を提供することが可能となる。
【００４３】
（６）第一のバインダー樹脂と、第二のバインダー樹脂とは、同じバインダー樹脂であってもよい。
このような構成であれば、インキ染料として不適切な泡立ち、染料析出等の不具合、画像のにじみや地汚れ等を抑制して、熱転写時に剥離線や異常転写の発生を抑制可能な、感熱転写記録媒体１を提供することが可能となる。また、このような構成であれば、製造コストを低減可能な、感熱転写記録媒体１を提供することが可能となる。
【００４４】
（７）第一のバインダー樹脂は、ポリビニルアセタールであってもよい。
このような構成であれば、インキ染料として不適切な泡立ち、染料析出等の不具合、画像のにじみや地汚れ等をより抑制して、熱転写時に剥離線や異常転写の発生をより抑制可能な、感熱転写記録媒体１を提供することが可能となる。
【００４５】
（８）感熱転写記録媒体１を５０００Ｎ／ｍ２の荷重をかけて基材１０のＭＤ方向に引っ張りながら加熱した場合のＭＤ方向の伸び率が１％になる温度Ｔを、２０５℃以上としてもよい。
このような構成であれば、インキ染料として不適切な泡立ち、染料析出等の不具合、画像のにじみや地汚れ等を抑制して、熱転写時に剥離線や異常転写の発生を抑制可能な、感熱転写記録媒体１を提供することが可能となる。また、このような構成であれば、耐熱滑性層４０に熱圧がかかった際にさらに伸びにくくなるため、感熱転写記録媒体１の熱転写時における伸びがさらに抑制され、印画シワの発生をさらに抑制可能な、感熱転写記録媒体１を提供することが可能となる。
【００４６】
（実施例）
以下に、本発明の第一実施例及び第二実施例を説明する。なお、以下の各実施例は本発明の一例であり、本発明は、これらの実施例には限定されない。また、文中で「部」と記載されているものは、特に断りのない限り、質量基準である。
【００４７】
［第一実施例］
（実施例１−１）
＜耐熱滑性層４０を形成した基材１０の作製＞
基材１０として、厚さ４．５μｍのポリエチレンテレフタレートフィルムを使用し、その一方の面に、下記に示す組成の、耐熱滑性層４０を形成するための塗布液（耐熱滑性層形成用塗布液１）を、グラビアコーティング法により、乾燥後の塗布量が１．０ｇ／ｍ２になるように塗布した後、温度１００℃で１分間乾燥した。その後、温度４０℃の環境下で１週間エージングすることで、耐熱滑性層４０を形成した基材１０を得た。
【００４８】
＜耐熱滑性層形成用塗布液１＞
・アクリルポリオール樹脂                                  １２．５部
・ポリオキシアルキレンアルキルエーテル・リン酸エステル      ２．５部
・タルク                                                    ６．０部
・２，６−トリレンジイソシアネートプレポリマー              ４．０部
・トルエン                                                ５０．０部
・メチルエチルケトン                                      ２０．０部
・酢酸エチル                                                ５．０部
【００４９】
次に、耐熱滑性層４０を形成した基材１０のうち、耐熱滑性層４０が形成されていない面に、下記に示す組成の、下引き層２０を形成するための塗布液（下引き層形成用塗布液１）を、グラビアコーティング法により、乾燥後の塗布量が０．２０ｇ／ｍ２になるように塗布した後、温度１００℃で２分間乾燥することで、下引き層２０を形成した。
そして、下引き層２０の上に、下記に示す組成の、染料層３０を形成するための塗布液（染料層形成用塗布液１−１）を、グラビアコーティング法により、乾燥後の塗布量が０．７０ｇ／ｍ２になるように塗布し、温度９０℃で１分間乾燥することで、染料層３０を形成した。こうして、実施例１−１の感熱転写記録媒体１を得た。
【００５０】
＜下引き層形成用塗布液１＞
・ポリビニルアルコール                                    ２．５０部
・ポリビニルピロリドン                                    ２．５０部
・純水                                                    ５７．０部
・イソプロピルアルコール                                  ３８．０部
【００５１】
＜染料層形成用塗布液１−１＞
・Ｃ．Ｉ．ソルベントブルー６３                              ６．０部
・ポリビニルアセタール樹脂                                  ４．０部
・ポリエーテル変性シリコーンオイル                      ０．０５４部
（Ｘ−２２−４２７２［分子量１００００］：信越シリコーン社製）
・パーフルオロアルキル化合物                            ０．００６部
（メガファックＦ−５６９：ＤＩＣ株式会社）
・トルエン                                              ４５．００部
・メチルエチルケトン                                    ４４．９４部
【００５２】
（実施例１−２）
実施例１−２では、下記に示す組成の、染料層３０を形成するための塗布液（染料層形成用塗布液１−２）で染料層３０を形成した他は、実施例１−１と同様の条件にて、実施例１−２の感熱転写記録媒体１を得た。
＜染料層形成用塗布液１−２＞
・Ｃ．Ｉ．ソルベントブルー６３                              ６．０部
・ポリビニルアセタール樹脂                                  ４．０部
・ポリエーテル変性シリコーンオイル                      ０．０４８部
（Ｘ−２２−４２７２［分子量１００００］：信越シリコーン社製）
・パーフルオロアルキル化合物                            ０．０１２部
（メガファックＦ−５６９：ＤＩＣ株式会社）
・トルエン                                              ４５．００部
・メチルエチルケトン                                    ４４．９４部
【００５３】
（実施例１−３）
実施例１−３では、下記に示す組成の、染料層３０を形成するための塗布液（染料層形成用塗布液１−３）で染料層３０を形成した他は、実施例１−１と同様の条件にて、実施例１−３の感熱転写記録媒体１を得た。
＜染料層形成用塗布液１−３＞
・Ｃ．Ｉ．ソルベントブルー６３                              ６．０部
・ポリビニルアセタール樹脂                                  ４．０部
・ポリエーテル変性シリコーンオイル                      ０．０４２部
（Ｘ−２２−４２７２［分子量１００００］：信越シリコーン社製）
・パーフルオロアルキル化合物                            ０．０１８部
（メガファックＦ−５６９：ＤＩＣ株式会社）
・トルエン                                              ４５．００部
・メチルエチルケトン                                    ４４．９４部
【００５４】
（実施例１−４）
実施例１−４では、下記に示す組成の、染料層３０を形成するための塗布液（染料層形成用塗布液１−４）で染料層３０を形成した他は、実施例１−１と同様の条件にて、実施例１−４の感熱転写記録媒体１を得た。
＜染料層形成用塗布液１−４＞
・Ｃ．Ｉ．ソルベントブルー６３                              ６．０部
・ポリビニルアセタール樹脂                                  ４．０部
・ポリエーテル変性シリコーンオイル                      ０．０３６部
（Ｘ−２２−４２７２［分子量１００００］：信越シリコーン社製）
・パーフルオロアルキル化合物                            ０．０２４部
（メガファックＦ−５６９：ＤＩＣ株式会社）
・トルエン                                              ４５．００部
・メチルエチルケトン                                    ４４．９４部
【００５５】
（実施例１−５）
実施例１−５では、下記に示す組成の、染料層３０を形成するための塗布液（染料層形成用塗布液１−５）で染料層３０を形成した他は、実施例１−１と同様の条件にて、実施例１−５の感熱転写記録媒体１を得た。
＜染料層形成用塗布液１−５＞
・Ｃ．Ｉ．ソルベントブルー６３                              ６．０部
・ポリビニルアセタール樹脂                                  ４．０部
・ポリエーテル変性シリコーンオイル                      ０．０９６部
（Ｘ−２２−４２７２［分子量１００００］：信越シリコーン社製）
・パーフルオロアルキル化合物                            ０．０２４部
（メガファックＦ−５６９：ＤＩＣ株式会社）
・トルエン                                              ４５．００部
・メチルエチルケトン                                    ４４．８８部
【００５６】
（実施例１−６）
実施例１−６では、下記に示す組成の、染料層３０を形成するための塗布液（染料層形成用塗布液１−６）で染料層３０を形成した他は、実施例１−１と同様の条件にて、実施例１−６の感熱転写記録媒体１を得た。
＜染料層形成用塗布液１−６＞
・Ｃ．Ｉ．ソルベントブルー６３                              ６．０部
・ポリビニルアセタール樹脂                                  ４．０部
・ポリエーテル変性シリコーンオイル                      ０．０１６部
（Ｘ−２２−４２７２［分子量１００００］：信越シリコーン社製）
・パーフルオロアルキル化合物                            ０．００４部
（メガファックＦ−５６９：ＤＩＣ株式会社）
・トルエン                                              ４５．００部
・メチルエチルケトン                                    ４４．９８部
【００５７】
（実施例１−７）
実施例１−７では、下記に示す組成の、染料層３０を形成するための塗布液（染料層形成用塗布液１−７）で染料層３０を形成した他は、実施例１−１と同様の条件にて、実施例１−７の感熱転写記録媒体１を得た。
＜染料層形成用塗布液１−７＞
・Ｃ．Ｉ．ソルベントブルー６３                              ６．０部
・ポリビニルアセタール樹脂                                  ４．０部
・ポリエーテル変性シリコーンオイル                      ０．０４８部
（Ｘ−２２−４９５７［分子量５０００］：信越シリコーン社製）
・パーフルオロアルキル化合物                            ０．０１２部
（メガファックＦ−５６９：ＤＩＣ株式会社）
・トルエン                                              ４５．００部
・メチルエチルケトン                                    ４４．９４部
【００５８】
（比較例１−１）
比較例１−１では、下記に示す組成の、染料層３０を形成するための塗布液（染料層形成用塗布液１−８）で染料層３０を形成した他は、実施例１−１と同様の条件にて、比較例１−１の感熱転写記録媒体１を得た。
＜染料層形成用塗布液１−８＞
・Ｃ．Ｉ．ソルベントブルー６３                              ６．０部
・ポリビニルアセタール樹脂                                  ４．０部
・ポリエーテル変性シリコーンオイル                        ０．１２部
（Ｘ−２２−４２７２［分子量１００００］：信越シリコーン社製）
・トルエン                                              ４５．００部
・メチルエチルケトン                                    ４４．８８部
【００５９】
（比較例１−２）
比較例１−２では、下記に示す組成の、染料層３０を形成するための塗布液（染料層形成用塗布液１−９）で染料層３０を形成した他は、実施例１−１と同様の条件にて、比較例１−２の感熱転写記録媒体１を得た。
＜染料層形成用塗布液１−９＞
・Ｃ．Ｉ．ソルベントブルー６３                              ６．０部
・ポリビニルアセタール樹脂                                  ４．０部
・ポリエーテル変性シリコーンオイル                        ０．１２部
（Ｘ−２２−４９５７［分子量５０００］：信越シリコーン社製）
・トルエン                                              ４５．００部
・メチルエチルケトン                                    ４４．８８部
【００６０】
（比較例１−３）
比較例１−３では、下記に示す組成の、染料層３０を形成するための塗布液（染料層形成用塗布液１−１０）で染料層３０を形成した他は、実施例１−１と同様の条件にて、比較例１−３の感熱転写記録媒体１を得た。
＜染料層形成用塗布液１−１０＞
・Ｃ．Ｉ．ソルベントブルー６３                              ６．０部
・ポリビニルアセタール樹脂                                  ４．０部
・ポリエーテル変性シリコーンオイル                        ０．２８部
（Ｘ−２２−４９５７［分子量５０００］：信越シリコーン社製）
・トルエン                                              ４４．８６部
・メチルエチルケトン                                    ４４．８６部
【００６１】
（比較例１−４）
比較例１−４では、下記に示す組成の、染料層３０を形成するための塗布液（染料層形成用塗布液１−１１）で染料層３０を形成した他は、実施例１−１と同様の条件にて、比較例１−４の感熱転写記録媒体１を得た。
＜染料層形成用塗布液１−１１＞
・Ｃ．Ｉ．ソルベントブルー６３                              ６．０部
・ポリビニルアセタール樹脂                                  ４．０部
・ポリエーテル変性シリコーンオイル                        ０．０３部
（Ｘ−２２−４２７２［分子量１００００］：信越シリコーン社製）
・パーフルオロアルキル化合物                              ０．０３部
（メガファックＦ−５６９：ＤＩＣ株式会社）
・トルエン                                              ４５．００部
・メチルエチルケトン                                    ４４．８８部
【００６２】
（比較例１−５）
比較例１−５では、下記に示す組成の、染料層３０を形成するための塗布液（染料層形成用塗布液１−１２）で染料層３０を形成した他は、実施例１−１と同様の条件にて、比較例１−５の感熱転写記録媒体１を得た。
＜染料層形成用塗布液１−１２＞
・Ｃ．Ｉ．ソルベントブルー６３                              ６．０部
・ポリビニルアセタール樹脂                                  ４．０部
・ポリエーテル変性シリコーンオイル                        ０．０６部
（Ｘ−２２−４２７２［分子量１００００］：信越シリコーン社製）
・パーフルオロアルキル化合物                              ０．０６部
（メガファックＦ−５６９：ＤＩＣ株式会社）
・トルエン                                              ４５．００部
・メチルエチルケトン                                    ４４．８８部
【００６３】
（比較例１−６）
比較例１−６では、下記に示す組成の、染料層３０を形成するための塗布液（染料層形成用塗布液１−１３）で染料層３０を形成した他は、実施例１−１と同様の条件にて、比較例１−６の感熱転写記録媒体１を得た。
＜染料層形成用塗布液１−１３＞
・Ｃ．Ｉ．ソルベントブルー６３                              ６．０部
・ポリビニルアセタール樹脂                                  ４．０部
・ポリエーテル変性シリコーンオイル                      ０．０１８部
（Ｘ−２２−４２７２［分子量１００００］：信越シリコーン社製）
・パーフルオロアルキル化合物                            ０．０４２部
（メガファックＦ−５６９：ＤＩＣ株式会社）
・トルエン                                              ４５．００部
・メチルエチルケトン                                    ４４．８８部
【００６４】
（比較例１−７）
比較例１−７では、下記に示す組成の、染料層３０を形成するための塗布液（染料層形成用塗布液１−１４）で染料層３０を形成した他は、実施例１−１と同様の条件にて、比較例１−７の感熱転写記録媒体１を得た。
＜染料層形成用塗布液１−１４＞
・Ｃ．Ｉ．ソルベントブルー６３                              ６．０部
・ポリビニルアセタール樹脂                                  ４．０部
・ポリエーテル変性シリコーンオイル                      ０．０３６部
（Ｘ−２２−４２７２［分子量１００００］：信越シリコーン社製）
・パーフルオロアルキル化合物                            ０．０８４部
（メガファックＦ−５６９：ＤＩＣ株式会社）
・トルエン                                              ４５．００部
・メチルエチルケトン                                    ４４．８８部
【００６５】
（比較例１−８）
比較例１−８では、下記に示す組成の、染料層３０を形成するための塗布液（染料層形成用塗布液１−１５）で染料層３０を形成した他は、実施例１−１と同様の条件にて、比較例１−８の感熱転写記録媒体１を得た。
＜染料層形成用塗布液１−１５＞
・Ｃ．Ｉ．ソルベントブルー６３                              ６．０部
・ポリビニルアセタール樹脂                                  ４．０部
・パーフルオロアルキル化合物                              ０．１２部
（メガファックＦ−５６９：ＤＩＣ株式会社）
・トルエン                                              ４５．００部
・メチルエチルケトン                                    ４４．８８部
【００６６】
（比較例１−９）
比較例１−９では、下記に示す組成の、染料層３０を形成するための塗布液（染料層形成用塗布液１−１６）で染料層３０を形成した他は、実施例１−１と同様の条件にて、比較例１−９の感熱転写記録媒体１を得た。
＜染料層形成用塗布液１−１６＞
・Ｃ．Ｉ．ソルベントブルー６３                              ６．０部
・ポリビニルアセタール樹脂                                  ４．０部
・パーフルオロアルキル化合物                              ０．２８部
（メガファックＦ−５６９：ＤＩＣ株式会社）
・トルエン                                              ４４．８６部
・メチルエチルケトン                                    ４４．８６部
【００６７】
＜被転写体の作製＞
基材として、厚さ１８８μｍの白色発泡ポリエチレンテレフタレートフィルムを使用し、その一方の面に、下記に示す組成の受像層を形成するための塗布液（受像層形成用塗布液１）を、グラビアコーティング法により、乾燥後の塗布量が５．０ｇ／ｍ２になるように塗布した後に乾燥させた。こうして、感熱転写用の被転写体を作製した。
＜受像層形成用塗布液１＞
・塩化ビニル−酢酸ビニル−ビニルアルコール共重合体        １９．５部
・アミノ変性シリコーンオイル                                ０．５部
・トルエン                                                ４０．０部
・メチルエチルケトン                                      ４０．０部
【００６８】
［評価］
＜にじみ・地汚れ印画評価＞
実施例１−１〜１−７及び比較例１−１〜１−９で得られた感熱転写記録媒体１に対し、感熱転写用の被転写体を用いて、サーマルシミュレーターにて印画を行い、印画物のにじみ、地汚れを評価した。その結果を、表１に示す。
なお、表１中において、印画物のにじみは、自然画（人物画像）を評価画像として用いた。また、表１中において、地汚れは、白ベタ画像を評価画像として用いた。
【００６９】
なお、印画条件は以下の通りである。
・印画環境：２３℃５０％ＲＨ
・印加電圧：２９Ｖ
・ライン周期：０．９ｍｓｅｃ
・印画密度：主走査３００ｄｐｉ  副走査３００ｄｐｉ
また、印画物のにじみ及び地汚れの評価は、以下の基準にて行った。なお、「△」以上が実用上問題ないレベルである。
○：印画物のにじみ・地汚れが、認められない
△：印画物のにじみ・地汚れが、ごく僅かに認められる
×：印画物のにじみ・地汚れが、全面で認められる
【００７０】
＜剥離線・異常転写評価＞
実施例１−１〜１−７及び比較例１−１〜１−９で得られた感熱転写記録媒体１に対し、常温にて養生された感熱転写記録媒体と被転写体とを用いて、温度４８℃、湿度５％の環境下で、サーマルシミュレーターにて黒グラデーション印画を３０枚行い、剥離跡や異常転写の有無を評価した。その結果を、表１に示す。
剥離線・異常転写の評価は、以下の基準にて行った。なお、「△」以上が実用上問題ないレベルである。また、異常転写が「×」のものは、染料層３０が被転写体へ転移してしまい、剥離線の評価ができなかったため、評価不可とした。
○：被転写体への剥離線・異常転写が、認められない
△：被転写体への剥離線・異常転写が、ごく僅かに認められる
△×：被転写体への剥離線・異常転写が、部分的に認められる
×：被転写体への剥離線・異常転写が、全面で認められる
【００７１】
＜表面Ｓｉ量（Ｓｉ／Ｃ）の測定＞
本発明では、ポリエーテル変性シリコーンオイルとパーフルオロアルキル化合物を混合することによって、染料層３０の表面に離型剤成分を局在化させることが可能である。
その効果を確認するため、ポリエーテル変性シリコーンオイルに含まれるＳｉ原子に着目し、染料層３０の表面に存在するＳｉ量を測定した。これにより、染料層３０の表面に存在するＳｉ量が多ければ、染料層３０の表面に存在するポリエーテル変性シリコーンオイルの量が多いということになる。
【００７２】
Ｓｉ量は、Ｘ線光電子分光法による測定されるものである。
Ｘ線光電子分光法の測定原理は、元素にＸ線を照射し、原子から放出された特有の自由電子の運動エネルギーを、定量的かつ定性的に検出するものである。測定原理の特性上、固体表面から約１０ｎｍ程度の表面を構成する元素を測定する方法であり、測定対象の厚さ方向全てを測定するものではない。また、染料層３０の表面に存在するＳｉ量は、Ｘ線光電子分光法装置（商品名「ＥＳＣＡ１６００」：アルバック・ファイ社製）により評価した。
【００７３】
また、使用Ｘ線源はＭｇＫαとし、Ｘ線源の加速電圧を１５ｋＶとし、測定範囲が１０ｅＶ以上１１００ｅＶ以下の範囲内に結合エネルギーを持つ元素のうち、Ｃ、Ｓｉ、Ｎ、Ｏについて、定性、定量を行い、各元素の定量値から（Ｓｉ／Ｃ）を計算して、染料層３０の表面に存在する離型剤の量を定量した。
測定範囲は、約０．８ｍｍφで実施した。その結果を表１に示す。
なお、本発明では、ポリエーテル変性シリコーンオイルとパーフルオロアルキル化合物は、双方とも被転写体と離型性を有するため、染料層３０の表面に存在するＳｉ量だけで、剥離線や異常転写などの性能面は議論できない。
【００７４】
【表１】
2016121311.tif 000003
【００７５】
＜評価結果＞
表１中に示す結果から、ポリエーテル変性シリコーンオイルとパーフルオロアルキル化合物を混合した、実施例１−１〜１−７は、それぞれ単独で使用した比較例１−１〜１−３、１−８〜１−９と比較して、剥離線・にじみ・地汚れ・異常転写が発生しないことが確認された。
また、ポリエーテル変性シリコーンオイルとパーフルオロアルキル化合物との配合比率を５／５とした比較例１−４、１−５、また、配合比率を３／７とした比較例１−６、１−７では、剥離線発生が確認され、ポリエーテル変性シリコーンオイルとパーフルオロアルキル化合物との配合比率としては、重量比で９：１〜６：４の範囲内であることが有効であると確認された。
【００７６】
また、離型剤の添加量が３％である実施例１−５では、にじみ・地汚れに不安が残り、離型剤の添加量が０．５％である実施例１−６では、剥離線発生に不安が残った。このことから、離型剤の添加量としては、０．５％以上３．０％以下の範囲内が好ましいことが確認された。
また、ポリエーテル変性シリコーンオイルの分子量が８０００以上の実施例１−２と、ポリエーテル変性シリコーンオイルの分子量が８０００未満である実施例１−７との比較から、ポリエーテル変性シリコーンオイルの分子量が大きい方が、にじみ・地汚れに対して効果的であることが確認された。
また、染料層３０の表面に存在するＳｉ量と、剥離線・にじみ・地汚れ・異常転写の関連性は判断できないが、実施例１−１における染料層３０の表面に存在するＳｉ量と、比較例１−１における染料層３０の表面に存在するＳｉ量との比較から、パーフルオロアルキル化合物を混合することで、染料層３０の表面へポリエーテル変性シリコーンオイルが局在化しやすいことが確認された。
【００７７】
［第二実施例］
（実施例２−１）
＜耐熱滑性層４０を形成した基材１０の作製＞
基材１０として、厚さ４．５μｍのポリエチレンテレフタレートフィルムを使用し、その一方の面に、下記に示す組成の、耐熱滑性層４０を形成するための塗布液（耐熱滑性層形成用塗布液２−１）を、グラビアコーティング法により、乾燥後の塗布量が１．０ｇ／ｍ２（膜厚０．６０μｍ）になるように塗布した後、温度１００℃で１分間乾燥した。その後、温度４０℃の環境下で１週間エージングすることで、耐熱滑性層４０を形成した基材１０を得た。
【００７８】
＜耐熱滑性層形成用塗布液２−１＞
・アクリルポリオール樹脂                                  １５．０部
・ラウリン酸亜鉛                                            ３．０部
・タルク（粒子径（Ｄ５０）  ０．８０μｍ）                  ２．２部
・２，６−トリレンジイソシアネートプレポリマー              ４．８部
・トルエン                                                ５０．０部
・メチルエチルケトン                                      ２０．０部
・酢酸エチル                                                ５．０部
【００７９】
次に、耐熱滑性層４０を形成した基材１０のうち、耐熱滑性層４０が形成されていない面に、下記に示す組成の、下引き層２０を形成するための塗布液（下引き層形成用塗布液２）を、グラビアコーティング法により、乾燥後の塗布量が０．２０ｇ／ｍ２になるように塗布した後、温度１００℃で２分間乾燥することで、下引き層２０を形成した。
そして、下引き層２０の上に、下記に示す組成の、染料層３０を形成するための塗布液（染料層形成用塗布液２−１）を、グラビアコーティング法により、乾燥後の塗布量が０．７０ｇ／ｍ２になるように塗布し、温度９０℃で１分間乾燥することで、染料層３０を形成した。こうして、実施例２−１の感熱転写記録媒体１を得た。
【００８０】
＜下引き層形成用塗布液２＞
・ポリビニルアルコール                                    ２．５０部
・ポリビニルピロリドン                                    ２．５０部
・純水                                                    ５７．０部
・イソプロピルアルコール                                  ３８．０部
＜染料層形成用塗布液２−１＞
・Ｃ．Ｉ．ソルベントブルー６３                              ６．０部
・ポリビニルアセタール樹脂                                  ４．０部
・ポリエーテル変性シリコーンオイル                      ０．０５４部
（Ｘ−２２−４２７２［分子量１００００］：信越シリコーン社製）
・パーフルオロアルキル化合物                            ０．００６部
（メガファックＦ−５６９：ＤＩＣ株式会社）
・トルエン                                              ４５．００部
・メチルエチルケトン                                    ４４．９４部
【００８１】
（実施例２−２）
実施例２−２では、下記に示す組成の、染料層３０を形成するための塗布液（染料層形成用塗布液２−２）で染料層３０を形成した他は、実施例２−１と同様の条件にて、実施例２−２の感熱転写記録媒体１を得た。
＜染料層形成用塗布液２−２＞
・Ｃ．Ｉ．ソルベントブルー６３                              ６．０部
・ポリビニルアセタール樹脂                                  ４．０部
・ポリエーテル変性シリコーンオイル                      ０．０４８部
（Ｘ−２２−４２７２［分子量１００００］：信越シリコーン社製）
・パーフルオロアルキル化合物                            ０．０１２部
（メガファックＦ−５６９：ＤＩＣ株式会社）
・トルエン                                              ４５．００部
・メチルエチルケトン                                    ４４．９４部
【００８２】
（実施例２−３）
実施例２−３では、下記に示す組成の、染料層３０を形成するための塗布液（染料層形成用塗布液２−３）で染料層３０を形成した他は、実施例２−１と同様の条件にて、実施例２−３の感熱転写記録媒体１を得た。
＜染料層形成用塗布液２−３＞
・Ｃ．Ｉ．ソルベントブルー６３                              ６．０部
・ポリビニルアセタール樹脂                                  ４．０部
・ポリエーテル変性シリコーンオイル                      ０．０４２部
（Ｘ−２２−４２７２［分子量１００００］：信越シリコーン社製）
・パーフルオロアルキル化合物                            ０．０１８部
（メガファックＦ−５６９：ＤＩＣ株式会社）
・トルエン                                              ４５．００部
・メチルエチルケトン                                    ４４．９４部
【００８３】
（実施例２−４）
実施例２−４では、下記に示す組成の、染料層３０を形成するための塗布液（染料層形成用塗布液２−４）で染料層３０を形成した他は、実施例２−１と同様の条件にて、実施例２−４の感熱転写記録媒体１を得た。
＜染料層形成用塗布液２−４＞
・Ｃ．Ｉ．ソルベントブルー６３                              ６．０部
・ポリビニルアセタール樹脂                                  ４．０部
・ポリエーテル変性シリコーンオイル                      ０．０３６部
（Ｘ−２２−４２７２［分子量１００００］：信越シリコーン社製）
・パーフルオロアルキル化合物                            ０．０２４部
（メガファックＦ−５６９：ＤＩＣ株式会社）
・トルエン                                              ４５．００部
・メチルエチルケトン                                    ４４．９４部
【００８４】
（実施例２−５）
実施例２−５では、下記に示す組成の、染料層３０を形成するための塗布液（染料層形成用塗布液２−５）で染料層３０を形成した他は、実施例２−１と同様の条件にて、実施例２−５の感熱転写記録媒体１を得た。
＜染料層形成用塗布液２−５＞
・Ｃ．Ｉ．ソルベントブルー６３                              ６．０部
・ポリビニルアセタール樹脂                                  ４．０部
・ポリエーテル変性シリコーンオイル                      ０．０９６部
（Ｘ−２２−４２７２［分子量１００００］：信越シリコーン社製）
・パーフルオロアルキル化合物                            ０．０２４部
（メガファックＦ−５６９：ＤＩＣ株式会社）
・トルエン                                              ４５．００部
・メチルエチルケトン                                    ４４．８８部
【００８５】
（実施例２−６）
実施例２−６では、下記に示す組成の、染料層３０を形成するための塗布液（染料層形成用塗布液２−６）で染料層３０を形成した他は、実施例２−１と同様の条件にて、実施例２−６の感熱転写記録媒体１を得た。
＜染料層形成用塗布液２−６＞
・Ｃ．Ｉ．ソルベントブルー６３                              ６．０部
・ポリビニルアセタール樹脂                                  ４．０部
・ポリエーテル変性シリコーンオイル                      ０．０１６部
（Ｘ−２２−４２７２［分子量１００００］：信越シリコーン社製）
・パーフルオロアルキル化合物                            ０．００４部
（メガファックＦ−５６９：ＤＩＣ株式会社）
・トルエン                                              ４５．００部
・メチルエチルケトン                                    ４４．９８部
【００８６】
（実施例２−７）
実施例２−７では、下記に示す組成の、染料層３０を形成するための塗布液（染料層形成用塗布液２−７）で染料層３０を形成した他は、実施例２−１と同様の条件にて、実施例２−７の感熱転写記録媒体１を得た。
＜染料層形成用塗布液２−７＞
・Ｃ．Ｉ．ソルベントブルー６３                              ６．０部
・ポリビニルアセタール樹脂                                  ４．０部
・ポリエーテル変性シリコーンオイル                      ０．０４８部
（Ｘ−２２−４９５７［分子量５０００］：信越シリコーン社製）
・パーフルオロアルキル化合物                            ０．０１２部
（メガファックＦ−５６９：ＤＩＣ株式会社）
・トルエン                                              ４５．００部
・メチルエチルケトン                                    ４４．９４部
【００８７】
（実施例２−８）
実施例２−８では、前述の染料層形成用塗布液２−５で染料層３０を形成し、下記に示す組成の、耐熱滑性層４０を形成するための塗布液（耐熱滑性層形成用塗布液２−２）で耐熱滑性層４０を形成した他は、実施例２−１と同様の条件にて、実施例２−８の感熱転写記録媒体１を得た。
＜耐熱滑性層形成用塗布液２−２＞
・アクリルポリオール樹脂                                  １６．５部
・ラウリン酸亜鉛                                            ３．０部
・タルク（粒子径（Ｄ５０）  ０．８０μｍ）                  ０．２部
・２，６−トリレンジイソシアネートプレポリマー              ５．３部
・トルエン                                                ５０．０部
・メチルエチルケトン                                      ２０．０部
・酢酸エチル                                                ５．０部
【００８８】
（実施例２−９）
実施例２−９では、前述の染料層形成用塗布液２−５で染料層３０を形成し、下記に示す組成の、耐熱滑性層４０を形成するための塗布液（耐熱滑性層形成用塗布液２−３）で耐熱滑性層４０を形成した他は、実施例２−１と同様の条件にて、実施例２−９の感熱転写記録媒体１を得た。
＜耐熱滑性層形成用塗布液２−３＞
・アクリルポリオール樹脂                                  １５．８部
・ラウリン酸亜鉛                                            ３．０部
・タルク（粒子径（Ｄ５０）  ０．８０μｍ）                  １．１部
・２，６−トリレンジイソシアネートプレポリマー              ５．１部
・トルエン                                                ５０．０部
・メチルエチルケトン                                      ２０．０部
・酢酸エチル                                                ５．０部
【００８９】
（実施例２−１０）
実施例２−１０では、前述の染料層形成用塗布液２−５で染料層３０を形成し、下記に示す組成の、耐熱滑性層４０を形成するための塗布液（耐熱滑性層形成用塗布液２−４）で耐熱滑性層４０を形成した他は、実施例２−１と同様の条件にて、実施例２−１０の感熱転写記録媒体１を得た。
＜耐熱滑性層形成用塗布液２−４＞
・アクリルポリオール樹脂                                  １３．７部
・ラウリン酸亜鉛                                            ３．０部
・タルク（粒子径（Ｄ５０）  ０．８０μｍ）                  ４．０部
・２，６−トリレンジイソシアネートプレポリマー              ４．４部
・トルエン                                                ５０．０部
・メチルエチルケトン                                      ２０．０部
・酢酸エチル                                                ５．０部
【００９０】
（比較例２−１）
比較例２−１では、下記に示す組成の、染料層３０を形成するための塗布液（染料層形成用塗布液２−８）で染料層３０を形成した他は、実施例２−１と同様の条件にて、比較例２−１の感熱転写記録媒体１を得た。
＜染料層形成用塗布液２−８＞
・Ｃ．Ｉ．ソルベントブルー６３                              ６．０部
・ポリビニルアセタール樹脂                                  ４．０部
・ポリエーテル変性シリコーンオイル                        ０．１２部
（Ｘ−２２−４２７２［分子量１００００］：信越シリコーン社製）
・トルエン                                              ４５．００部
・メチルエチルケトン                                    ４４．８８部
【００９１】
（比較例２−２）
比較例２−２では、下記に示す組成の、染料層３０を形成するための塗布液（染料層形成用塗布液２−９）で染料層３０を形成した他は、実施例２−１と同様の条件にて、比較例２−２の感熱転写記録媒体１を得た。
＜染料層形成用塗布液２−９＞
・Ｃ．Ｉ．ソルベントブルー６３                              ６．０部
・ポリビニルアセタール樹脂                                  ４．０部
・ポリエーテル変性シリコーンオイル                        ０．１２部
（Ｘ−２２−４９５７［分子量５０００］：信越シリコーン社製）
・トルエン                                              ４５．００部
・メチルエチルケトン                                    ４４．８８部
【００９２】
（比較例２−３）
比較例２−３では、下記に示す組成の、染料層３０を形成するための塗布液（染料層形成用塗布液２−１０）で染料層３０を形成した他は、実施例２−１と同様の条件にて、比較例２−３の感熱転写記録媒体１を得た。
＜染料層形成用塗布液２−１０＞
・Ｃ．Ｉ．ソルベントブルー６３                              ６．０部
・ポリビニルアセタール樹脂                                  ４．０部
・ポリエーテル変性シリコーンオイル                        ０．２８部
（Ｘ−２２−４９５７［分子量５０００］：信越シリコーン社製）
・トルエン                                              ４４．８６部
・メチルエチルケトン                                    ４４．８６部
【００９３】
（比較例２−４）
比較例２−４では、下記に示す組成の、染料層３０を形成するための塗布液（染料層形成用塗布液２−１１）で染料層３０を形成した他は、実施例２−１と同様の条件にて、比較例２−４の感熱転写記録媒体１を得た。
＜染料層形成用塗布液２−１１＞
・Ｃ．Ｉ．ソルベントブルー６３                              ６．０部
・ポリビニルアセタール樹脂                                  ４．０部
・パーフルオロアルキル化合物                              ０．１２部
（メガファックＦ−５６９：ＤＩＣ株式会社）
・トルエン                                              ４５．００部
・メチルエチルケトン                                    ４４．８８部
【００９４】
（比較例２−５）
比較例２−５では、下記に示す組成の、染料層３０を形成するための塗布液（染料層形成用塗布液２−１２）で染料層３０を形成した他は、実施例２−１と同様の条件にて、比較例２−５の感熱転写記録媒体１を得た。
＜染料層形成用塗布液２−１２＞
・Ｃ．Ｉ．ソルベントブルー６３                              ６．０部
・ポリビニルアセタール樹脂                                  ４．０部
・パーフルオロアルキル化合物                              ０．２８部
（メガファックＦ−５６９：ＤＩＣ株式会社）
・トルエン                                              ４４．８６部
・メチルエチルケトン                                    ４４．８６部
【００９５】
（比較例２−６）
比較例２−６では、下記に示す組成の、染料層３０を形成するための塗布液（染料層形成用塗布液２−１３）で染料層３０を形成した他は、実施例２−１と同様の条件にて、比較例２−６の感熱転写記録媒体１を得た。
＜染料層形成用塗布液２−１３＞
・Ｃ．Ｉ．ソルベントブルー６３                              ６．０部
・ポリビニルアセタール樹脂                                  ４．０部
・ポリエーテル変性シリコーンオイル                      ０．０３０部
（Ｘ−２２−４２７２［分子量１００００］：信越シリコーン社製）
・パーフルオロアルキル化合物                            ０．０３０部
（メガファックＦ−５６９  ＤＩＣ株式会社）
・トルエン                                              ４５．００部
・メチルエチルケトン                                    ４４．９４部
【００９６】
（比較例２−７）
比較例２−７では、下記に示す組成の、染料層３０を形成するための塗布液（染料層形成用塗布液２−１４）で染料層３０を形成した他は、実施例２−１と同様の条件にて、比較例２−７の感熱転写記録媒体１を得た。
＜染料層形成用塗布液２−１４＞
・Ｃ．Ｉ．ソルベントブルー６３                              ６．０部
・ポリビニルアセタール樹脂                                  ４．０部
・ポリエーテル変性シリコーンオイル                      ０．０６０部
（Ｘ−２２−４２７２［分子量１００００］：信越シリコーン社製）
・パーフルオロアルキル化合物                            ０．０６０部
（メガファックＦ−５６９：ＤＩＣ株式会社）
・トルエン                                              ４５．００部
・メチルエチルケトン                                    ４４．８８部
【００９７】
（比較例２−８）
比較例２−８では、下記に示す組成の、染料層３０を形成するための塗布液（染料層形成用塗布液２−１５）で染料層３０を形成した他は、実施例２−１と同様の条件にて、比較例２−８の感熱転写記録媒体１を得た。
＜染料層形成用塗布液２−１５＞
・Ｃ．Ｉ．ソルベントブルー６３                              ６．０部
・ポリビニルアセタール樹脂                                  ４．０部
・ポリエーテル変性シリコーンオイル                      ０．０１８部
（Ｘ−２２−４２７２［分子量１００００］：信越シリコーン社製）
・パーフルオロアルキル化合物                            ０．０４２部
（メガファックＦ−５６９  ＤＩＣ株式会社）
・トルエン                                              ４５．００部
・メチルエチルケトン                                    ４４．９４部
【００９８】
（比較例２−９）
比較例２−９では、下記に示す組成の、染料層３０を形成するための塗布液（染料層形成用塗布液２−１６）で染料層３０を形成した他は、実施例２−１と同様の条件にて、比較例２−９の感熱転写記録媒体１を得た。
＜染料層形成用塗布液２−１６＞
・Ｃ．Ｉ．ソルベントブルー６３                              ６．０部
・ポリビニルアセタール樹脂                                  ４．０部
・ポリエーテル変性シリコーンオイル                      ０．０３６部
（Ｘ−２２−４２７２［分子量１００００］：信越シリコーン社製）
・パーフルオロアルキル化合物                            ０．０８４部
（メガファックＦ−５６９：ＤＩＣ株式会社）
・トルエン                                              ４５．００部
・メチルエチルケトン                                    ４４．８８部
【００９９】
（比較例２−１０）
比較例２−１０では、前述の染料層形成用塗布液２−５で染料層３０を形成し、下記に示す組成の、耐熱滑性層４０を形成するための塗布液（耐熱滑性層形成用塗布液２−５）で耐熱滑性層４０を形成した他は、実施例２−１と同様の条件にて、比較例２−１０の感熱転写記録媒体１を得た。
＜耐熱滑性層形成用塗布液２−５＞
・アクリルポリオール樹脂                                  １３．０部
・ラウリン酸亜鉛                                            ３．０部
・タルク（粒子径（Ｄ５０）  ０．８０μｍ）                  ４．８部
・２，６−トリレンジイソシアネートプレポリマー              ４．２部
・トルエン                                                ５０．０部
・メチルエチルケトン                                      ２０．０部
・酢酸エチル                                                ５．０部
【０１００】
（比較例２−１１）
比較例２−１１では、前述の染料層形成用塗布液２−５で染料層３０を形成し、下記に示す組成の、耐熱滑性層４０を形成するための塗布液（耐熱滑性層形成用塗布液２−６）で耐熱滑性層４０を形成した他は、実施例２−１と同様の条件にて、比較例２−１１の感熱転写記録媒体１を得た。
＜耐熱滑性層形成用塗布液２−６＞
・アクリルポリオール樹脂                                  １１．７部
・ラウリン酸亜鉛                                            ３．０部
・タルク（粒子径（Ｄ５０）  ０．８０μｍ）                  ６．６部
・２，６−トリレンジイソシアネートプレポリマー              ３．７部
・トルエン                                                ５０．０部
・メチルエチルケトン                                      ２０．０部
・酢酸エチル                                                ５．０部
【０１０１】
（比較例２−１２）
比較例２−１２では、前述の染料層形成用塗布液２−５で染料層３０を形成し、下記に示す組成の、耐熱滑性層４０を形成するための塗布液（耐熱滑性層形成用塗布液２−７）で耐熱滑性層４０を形成した他は、実施例２−１と同様の条件にて、比較例２−１２の感熱転写記録媒体１を得た。
＜耐熱滑性層形成用塗布液２−７＞
・アクリルポリオール樹脂                                  １５．０部
・ラウリン酸亜鉛                                            ３．０部
・タルク（粒子径（Ｄ５０）  ０．４０μｍ）                  ２．２部
・２，６−トリレンジイソシアネートプレポリマー              ４．８部
・トルエン                                                ５０．０部
・メチルエチルケトン                                      ２０．０部
・酢酸エチル                                                ５．０部
【０１０２】
＜被転写体の作製＞
基材として、厚さ１８８μｍの白色発泡ポリエチレンテレフタレートフィルムを使用し、その一方の面に、下記に示す組成の受像層を形成するための塗布液（受像層形成用塗布液２）を、グラビアコーティング法により、乾燥後の塗布量が５．０ｇ／ｍ２になるように塗布した後に乾燥させた。こうして、感熱転写用の被転写体を作製した。
＜受像層形成用塗布液２＞
・塩化ビニル−酢酸ビニル−ビニルアルコール共重合体        １９．５部
・アミノ変性シリコーンオイル                                ０．５部
・トルエン                                                ４０．０部
・メチルエチルケトン                                      ４０．０部
【０１０３】
［評価］
＜にじみ・地汚れ印画評価＞
実施例２−１〜２−１０、比較例２−１〜２−１２で得られた感熱転写記録媒体１に対し、感熱転写用の被転写体を用いて、サーマルシミュレーターにて印画を行い、印画物のにじみ、地汚れを評価した。その結果を、表２に示す。
なお、表２中において、印画物のにじみは、自然画（人物画像）を評価画像として用いた。また、表２中において、地汚れは、白ベタ画像を評価画像として用いた。
なお、第二実施例における印画条件は、第一実施例で説明した印画条件と同じである。また、第二実施例における、印画物のにじみ及び地汚れの評価については、第一実施例で説明した印画物のにじみ及び地汚れの評価と同じである。そのため、ここでは上記印画条件及び上記評価の詳細な説明については省略する。
【０１０４】
＜剥離線・異常転写評価＞
実施例２−１〜２−１０、比較例２−１〜２−１２で得られた感熱転写記録媒体１に対し、常温にて養生された感熱転写記録媒体と被転写体とを用いて、温度４８℃、湿度５％の環境下で、サーマルシミュレーターにて黒グラデーション印画を３０枚行い、剥離跡や異常転写の有無を評価した。その結果を、表２に示す。
第二実施例における、剥離線・異常転写の評価については、第一実施例で説明した剥離線・異常転写の評価と同じである。そのため、ここでは上記評価の詳細な説明については省略する。
【０１０５】
＜表面Ｓｉ量（Ｓｉ／Ｃ）の測定＞
第二実施例における、表面Ｓｉ量（Ｓｉ／Ｃ）の測定については、第一実施例で説明した表面Ｓｉ量（Ｓｉ／Ｃ）の測定と同じである。そのため、ここでは上記測定の詳細な説明については省略する。
【０１０６】
＜伸び率が１％になる温度の測定＞
実施例２−１〜２−１０、比較例２−１〜２−１２で得られた感熱転写記録媒体１からなるシートに荷重をかけて引っ張りながら加熱し、その伸び率が１％になる温度Ｔを測定した。その測定結果を、表２に示す。
また、実施例２−１〜２−１０、比較例２−１〜２−１２で得られた感熱転写記録媒体１の構成において、耐熱滑性層４０を設けずに作製したシートの温度Ｔの測定結果を、表２に示す。
また、耐熱滑性層４０の充填剤（タルク）の耐熱滑性層４０に対する重量比についても表２に併記する。
なお、温度ＴはＳＩＩ社製ＴＭＡ／ＳＳ６１００を用いて、サンプルをＭＤ方向に５０００Ｎ／ｍ２の荷重をかけて引っ張りながら室温から０℃に−５℃／ｍｉｎで冷却後、２６０℃まで５℃／ｍｉｎで加熱した際のサンプルの変位を測定することにより導出した。
【０１０７】
＜印画シワ評価＞
実施例２−１〜２−１０、比較例２−１〜２−１２で得られた感熱転写記録媒体１に対し、サーマルヘッドの保護膜がＳｉＣであるサーマルシミュレーターにてベタ印画を行い、印画シワを評価した。シワの評価として、２４Ｖ、２７Ｖと印画エネルギーを変えた２パターンに関して１０ｉｎｃｈ／ｓｅｃの速さで印画評価を行った。
なお、シワによる印画不良の評価は、以下の基準にて行った。なお、２４Ｖの電圧においてシワが発生しなければ実用上問題ないレベルである。
〇：印画物にシワによる印画不良無し
×：印画物にシワによる印画不良あり
【０１０８】
【表２】
2016121311.tif 000004
【０１０９】
＜評価結果＞
表２に示す結果から、ポリエーテル変性シリコーンオイルとパーフルオロアルキル化合物を混合した、実施例２−１〜２−１０は、それぞれ単独で使用した比較例２−１〜２−５と比較して、剥離線・にじみ・地汚れ・異常転写が発生しないことが確認された。
また、離型剤の添加量が３％である実施例２−５では、にじみ・地汚れに不安が残り、離型剤の添加量が０．５％である実施例２−６では、剥離線発生に不安が残った。このことから、離型剤の添加量としては、０．５％以上３．０％以下の範囲内が好ましいことが確認された。
【０１１０】
また、ポリエーテル変性シリコーンオイルの分子量が８０００以上の実施例２−２と、ポリエーテル変性シリコーンオイルの分子量が８０００未満である実施例２−７との比較から、ポリエーテル変性シリコーンオイルの分子量が大きい方が、にじみ・地汚れに対して効果的であることが確認された。
また、染料層３０の表面に存在するＳｉ量と、剥離線・にじみ・地汚れ・異常転写の関連性は判断できないが、実施例２−１における染料層３０の表面に存在するＳｉ量と、比較例２−１における染料層３０の表面に存在するＳｉ量との比較から、パーフルオロアルキル化合物を混合することで、染料層３０の表面へポリエーテル変性シリコーンオイルが局在化しやすいことが確認された。
【０１１１】
表２に示す結果から、シートをＭＤ方向に５０００Ｎ／ｍ２の荷重をかけて引っ張りながら加熱した場合のＭＤ方向の伸び率が１％になる温度を温度Ｔとした際の、感熱転写記録媒体１の温度Ｔが２０５℃以上である実施例２−１〜２−１０、比較例２−１、２−２、２−４、２−６、２−８、２−９では、印画シワが発生していないことが確認された。一方で、温度Ｔが２０５℃未満である比較例２−３、２−５、２−７、２−１０〜２−１２では、印画シワが発生していることが確認された。このことから、温度Ｔが２０５℃以上であれば印画シワが発生しないことが確認された。これは、温度Ｔが２０５℃以上であれば、熱圧がかかった時の感熱転写記録媒体１の伸びが十分に小さいためと考えられる。
【０１１２】
また、表２の実施例２−２、２−５、２−６の結果から、染料層形成用塗布液への離型剤の添加量が多いほど、耐熱滑性層４０を設けていない感熱転写記録媒体１の温度Ｔは低くなり、それにともなって感熱転写記録媒体１の温度Ｔも低下してしまっている。このことから、離型剤の添加量が増えると熱圧印加時の感熱転写記録媒体１の伸び率が高くなっていると考えられる。
また、表２の実施例２−５、２−８〜２−１０の結果から、耐熱滑性層４０に含まれるタルク（充填剤）の量が２０重量％以下の場合には、耐熱滑性層４０の温度Ｔが２０５℃以上になり、印画シワが発生していないことが確認された。一方、耐熱滑性層４０に含まれるタルク（充填剤）の量が２０重量％以上の場合である比較例２−１０、２−１１では、耐熱滑性層４０の温度Ｔが２０５℃未満となり、印画シワが発生してしまうことが確認された。このことより、耐熱滑性層４０に含まれるタルク（充填剤）の量が２０重量％以下の場合には、感熱転写記録媒体１の熱圧による伸びが抑制されて印画シワが起こらないが、耐熱滑性層４０に含まれる（充填剤）の量が２０重量％以上の場合には、感熱転写記録媒体１の熱圧による伸びが抑制しきれずに、印画シワが発生してしまうことが確認された。
【０１１３】
また、表２の実施例２−５と比較例２−１２の結果から、耐熱滑性層４０に含まれる充填剤の粒子径Ｄ５０が耐熱滑性層４０の膜厚（０．６０μｍ）以上であれば、前述の感熱転写記録媒体１の熱圧による伸びが抑制される効果が現れて印画シワが発生しないが、充填剤の粒子径Ｄ５０が耐熱滑性層４０の膜厚（０．６０μｍ）より小さければ感熱転写記録媒体１の熱圧による伸びが抑制できずに印画シワが発生してしまうことが確認された。
ここでは、限られた数の実施形態を参照しながら説明したが、権利範囲はそれらに限定されるものではなく、上記の開示に基づく各実施形態の改変は当業者にとって自明なことである。
【０１１４】
（本発明の参考例）
上述した本発明の技術的特徴を備えない感熱転写記録媒体について、本発明の参考例として、以下、簡単に説明する。
一般に、感熱転写記録媒体はサーマルリボンと呼ばれ、感熱転写方式のプリンタに使用されるインクリボンのことであり、基材の一方の面に形成した感熱転写層と、基材の他方の面に形成した耐熱滑性層（バックコート層）を備える。
ここで、感熱転写層はインクの層であって、プリンタのサーマルヘッドに発生する熱によって、そのインクを昇華（昇華転写方式）あるいは溶融（溶融転写方式）させ、被転写体側に転写するものである。
【０１１５】
現在、感熱転写方式の中でも昇華転写方式は、プリンタの高機能化と併せて、各種画像を簡便にフルカラー形成できるため、デジタルカメラのセルフプリント、身分証明書などのカード類や、アミューズメント用出力物等、広く利用されている。そういった用途の多様化と共に、小型化、高速化、低コスト化、また、得られる印画物への耐久性を求める声も大きくなり、近年では、基材シートの同じ側に、印画物への耐久性を付与する保護層等が重ならないように設けられた、複数の感熱転写層をもつ感熱転写記録媒体が、かなり普及してきている。
【０１１６】
そのような中、用途の多様化と普及拡大に伴い、よりプリンタの印画速度の高速化が進むに従って、従来の感熱転写記録媒体では、十分な印画濃度が得られないという問題が生じてきた。そこで、転写感度を上げるべく、感熱転写記録媒体の薄膜化により、印画における転写感度の向上を試みることが行われてきたが、感熱転写記録媒体の製造時や印画の際に、熱や圧力等によりシワが発生するという問題や、場合によっては破断が発生するという問題を抱えている。
また、感熱転写記録媒体の染料層における染料／樹脂（Ｄｙｅ／Ｂｉｎｄｅｒ）の比率を大きくして、印画濃度や印画における転写感度の向上を試みることが行われているが、染料を増やすことでコストアップとなるばかりではなく、製造工程における巻き取り状態時に、感熱転写記録媒体の耐熱滑性層へ、染料の一部が移行し（裏移り）、その後の巻き返し時に、その移行した染料が、他の色の染料層、あるいは保護層に再転移し（裏裏移り）、この汚染された層を被転写体へ熱転写すると、指定された色と異なる色相になるという問題や、いわゆる地汚れが生じるという問題を抱えている。
【０１１７】
また、感熱転写記録媒体側ではなく、プリンタ側で画像形成時のエネルギーをアップする試みも行われているが、消費電力が増えるばかりではなく、プリンタのサーマルヘッドの寿命を短くする他、印画時に染料層と被転写体とが融着し、染料層と被転写体とが連続的に剥離しないために発生する剥離線や、染料層が被転写体に転写する、いわゆる異常転写が生じやすくなる。
染料層と被転写体との融着防止に対して、シリコーン化合物やフッ素化合物などの離型剤を用いる方法が提案されている。この方法の一つとして、これらの離型剤を被転写体側に導入する方法が提案されているが、昨今の昇華型熱転写記録方式では、印画物の耐擦過性、耐アルコール性や耐光性などの保護耐性向上の観点から、印画後の被転写体に保護層として透明な樹脂を積層させる場合が多い。この時に被転写体に離型剤が存在すると、保護層が転写されにくくなり、積層に不利になる場合がある。
【０１１８】
別の方法として、染料層へ離型剤を導入することも提案されている。
例えば、特許文献１には、昇華性染料とバインダー樹脂と離型剤を含有する染料層インキにおいて、バインダー樹脂がポリビニルアセタール樹脂であり、離型剤がポリシロキサンとアセタール樹脂との共重合体と、ポリエーテル変性シリコーンであることを特徴とする染料層インキが提案されている。
また、特許文献２には、染料層にフッ素系界面活性剤を含有する感熱転写記録媒体が開示されている。
【産業上の利用可能性】
【０１１９】
本発明により得られる感熱転写記録媒体１は、昇華転写方式のプリンタに使用可能であり、プリンタの高速・高機能化と併せて、各種画像を、簡便にフルカラーで形成することが可能である。このため、デジタルカメラのセルフプリント、身分証明書等のカード類、アミューズメント用出力物等に、広く利用することが可能である。
【符号の説明】
【０１２０】
１…感熱転写記録媒体
１０…基材
２０…下引き層
３０…染料層
４０…耐熱滑性層
【図１】
2016121311.tif 000005
【国際調査報告】
2016121311.tif 000006
2016121311.tif 000007
2016121311.tif 000008
2016121311.tif 000009
2016121311.tif 000010
2016121311.tif 000011